(57)【特許請求の範囲】
【請求項１】
複数の単糸で構成されたマルチフィラメントであって、単糸の成分の少なくとも一部が５−アルカリ金属スルホイソフタル酸成分を０．３〜６．０モル％共重合したエチレンテレフタレートを主たる繰り返し単位とし、ポリアルキレングリコールを１０〜３０質量％含有するポリエステルであって、電気抵抗値が５×１０10〜５×１０13Ω／ｃｍであり、繊維の長手方向の電気抵抗値のバラツキ（標準偏差）が０．３以下であることを特徴とする導電性ポリエステル繊維。
【請求項２】
繊維の色調を示すＬ値が５０以上である請求項１記載の導電性ポリエステル繊維。
【発明の詳細な説明】
【技術分野】
【０００１】
本発明は、ポリアルキレングリコールを導電性物質として含有するポリエステルを少なくとも一部の構成成分とするポリエステル繊維であって、導電性特定の範囲の電気抵抗値を有し、かつ長さ方向の導電性能（電気抵抗値）のバラツキが少ないため、制電作業着、ユニフォームなどの衣料用途や、カーテンなどのインテリア用途及び産業資材用途のみならず、電子写真記録方式の乾式複写機やファクシミリ、プリンター等に用いられる帯電、除電ブラシ、クリーナーブラシに好適に使用される導電性ポリエステル繊維に関するものである。
【背景技術】
【０００２】
ポリエステル、ポリアミド、ポリオレフィン等の疎水性ポリマーからなる繊維は、機械特性、耐薬品性、耐候性等の多くの長所を有しており、衣料用途のみならず産業資材用途にも広く用いられている。しかし、これらの繊維は摩擦等による静電気の発生が著しいため、空気中の粉塵を吸引して美観を低下させたり、人体に電撃を与えて不快感を与えたり、さらにはスパークによる電子機器への障害や、引火性物質への引火爆発等の問題を引き起こす場合がある。そこで、これらの問題を解決するために繊維に導電性を付与することが提案され、多くの研究がなされてきた。
【０００３】
特許文献１には、カーボンブラックや金属粉等の導電性粒子を含有する導電性成分を非導電性ポリマーで包み込んだ芯鞘型の複合繊維が記載されている。このような芯鞘型の複合繊維であれば、導電性粒子は繊維の内部のみに存在するので、操業時のトラブルは生じにくく、操業性よく得ることが可能であった。しかしながら、導電性粒子が繊維内部のみに存在するため、導電性能は不十分であった。
【０００４】
一方、特許文献２には、導電性粒子を含有する導電性成分を鞘部に配した芯鞘型の導電性複合繊維が記載されている。このような導電性複合繊維は、特許文献１に記載の繊維と比較すると、操業時のトラブルは生じやすいものであったが、導電性能はかなり満足できるものであった。
【０００５】
また、近年では、衣料用途以外でも、特に電子写真記録方式の乾式複写機やファクシミリ、プリンター等の分野に導電糸が用いられることが多くなった。
【０００６】
従来、このような分野に使用する導電糸としては、セルロース系繊維が多く用いられていたが、ポリエステルやポリアミド繊維においても多く提案されてきている。
【０００７】
しかしながら、特許文献１、２のような複合繊維(導電部と非導電部が存在する繊維)
では、断面と側面で抵抗値が異なることにより、均一な電気抵抗値が得られにくく、安定した導電性能を得ることが困難であった。また、繰り返し使用するうちに繊維が摩耗し、繊維の一部が欠落することにより、使用当初と同様の電気抵抗値を示すことができなくなり、長期にわたって安定した導電性能を得ることができないという問題もあった。
【０００８】
このような問題を解決すべく、特許文献３に示すように、単成分型(複合繊維ではなく、繊維全体にカーボンブラックが含有されているポリエステル導電性繊維)での検討を行っている。しかしながら、カーボンブラックは、一次粒径は小さいものの、2次凝集及びストラクチャー構造により、実粒径は大きいものとなる。このため、操業性が著しく悪くなり、特に、単糸繊度が2dtex以下の繊維を得ることは困難であった。さらには、電気抵抗値のバラツキ（繊維の糸長方向における電気抵抗値のバラツキ）が大きくなるという問題がある。また、カーボンブラックを使用した場合、繊維全体が黒色を有してしまうばかりでなく、染色が出来ないという問題がある。
【０００９】
通常、カーボンブラックを含有するポリエステル系導電糸の場合、電気抵抗値は１×１０6 〜１×１０9 Ω／ｃｍであり、この範囲でないと安定した電気抵抗値が得られ難い。
【００１０】
しかしながら、上記のような電子写真記録方式の乾式複写機やファクシミリ、プリンター等の分野においては、帯電ブラシや除電ブラシ、クリーニングブラシ等の様々な用途に使用されるため、用途によって要求される電気抵抗値の範囲も異なるものとなる。特に、電気抵抗値が５×１０８〜５×１０13Ω／ｃｍの領域で安定した電気抵抗値を有するポリエステル繊維を得ることは非常に困難であり、未だに開発されていないのが現状である。
【特許文献１】特開平０９−１４３８２１号公報
【特許文献２】ＷＯ２００２/０７５０３０号公報
【特許文献３】特開２００４−１８３１８０号公報
【発明の開示】
【発明が解決しようとする課題】
【００１１】
本発明では上記のような問題点を解決し、特定の範囲の電気抵抗値を有し、繊維の長手方向における電気抵抗値のバラツキが少なく、かつ操業性よく得ることが可能であり、衣料、資材用途のみならず、電子写真記録方式の乾式複写機やファクシミリ、プリンター等の帯電ブラシ、クリーニングブラシに好適に使用することができ、かつ色調にも優れた導電性ポリエステル繊維を提供することを技術的な課題とするものである。
【課題を解決するための手段】
【００１２】
本発明者らは上記課題を解決するために検討した結果、本発明に到達した。
【００１３】
すなわち、本発明は、複数の単糸で構成されたマルチフィラメントであって、単糸の成分の少なくとも一部が５−アルカリ金属スルホイソフタル酸成分を０．３〜６．０モル％共重合したエチレンテレフタレートを主たる繰り返し単位とし、ポリアルキレングリコールを１０〜３０質量％含有するポリエステルであって、電気抵抗値が５×１０10〜５×１０13Ω／ｃｍであり、繊維の長手方向の電気抵抗値のバラツキ（標準偏差）が0.3以下であることを特徴とする導電性ポリエステル繊維を要旨とするものである。
【発明の効果】
【００１４】
本発明の導電性ポリエステル繊維は、特定の範囲の電気抵抗値を有し、繊維の長手方向における電気抵抗値のバラツキが少なく、操業性よく得ることができ、かつ色調も優れているため、衣料、資材用途のみならず、電子写真記録方式の乾式複写機やファクシミリ、プリンター等の帯電ブラシ、クリーニングブラシに好適に使用することができる。
【発明を実施するための最良の形態】
【００１５】
本発明の導電性ポリエステル繊維は、複数の単糸で構成されたマルチフィラメントであって、単糸はポリエステルからなるものである。そして、単糸を構成するポリエステルは、エチレンテレフタレートを主たる繰り返し単位とし、ポリアルキレングリコールを１０〜３０質量％含有するポリエステル（ポリエステルＡとする）である。
【００１６】
つまり、本発明の繊維を構成する単糸は、ポリエステルＡのみからなるもの（単成分型）であっても、ポリエステルＡと他の成分とからなるもの（複合型）のいずれであってもよい。複合型の繊維の場合には、鞘成分にポリエステルＡを配した芯鞘型の複合繊維や、島成分にポリエステルＡを配し、少なくともその一部が繊維表面に露出した海島型の複合繊維とすることが好ましい。また、他の成分としては、ポリエステル、ポリアミド、ポリオレフィン等を挙げることができるが、ポリエステルを用いることが好ましい。
【００１７】
中でも、本発明の繊維を電子写真記録方式の乾式複写機やファクシミリ、プリンター等に用いられる帯電、除電ブラシ、クリーナーブラシに使用する際には、繰り返し使用するうちに繊維が摩耗することから、摩耗により繊維の一部が欠落しても使用当初と同様の導電性能を有することができるものとして、単成分型の繊維とすることが好ましい。
【００１８】
本発明の繊維においては、ポリアルキレングリコールを導電性成分として用いるものであり、通常用いられるカーボンブラックを使用していないため、摩耗によるカーボンブラックの脱落もなく、外部へのカーボンブラックの飛散もない。このため、繊維の長手方向の電気抵抗値のバラツキ（標準偏差）が小さく、均一な導電性能を長期間維持することができる。また、色調が良好であり染色が可能であるため、多用途での使用が可能となる。
【００１９】
ポリエステルＡは、エチレンテレフタレートを主たる繰り返し単位とし、ポリアルキレングリコールを１０〜３０質量％含有するものであり、中でも１２〜２８質量％含有することが好ましい。ポリアルキレングリコールとしては、ポリエチレングリコール、ポリプロピレングリコール、ポリテトラメチレングリコール等が挙げられる。ポリアルキレングリコールの分子量は特に限定するものではないが、分子量が３００〜１００００のものが好ましい。
【００２０】
そして、これらのポリアルキレングリコールは、共重合されたものであっても、また末端封鎖により共重合性を失ったものでもよい。共重合される場合は２種類以上のランダム共重合体またはブロック共重合体であってもよい。
【００２１】
このように、本発明においては、ポリアルキレングリコールを導電性成分として最適な量含有するポリエステルとすることにより、電気抵抗値が５×１０10 〜５×１０13 Ω／ｃｍであり、繊維の長手方向の電気抵抗値のバラツキ（標準偏差）が0.3以下であるポリエステル繊維とすることができるものである。
【００２２】
つまり、通常、カーボンブラックを含有するポリエステル系導電糸の電気抵抗値は、使用するカーボンブラックの導電特性と繊維中のカーボン濃度及びポリエステルの特性により決定されるが、１×１０6 〜１×１０9 Ω／ｃｍの領域でないと安定した導電性能（繊維の長手方向の電気抵抗値のバラツキが小さい）が得られ難い。特に、電子写真記録方式の乾式複写機やファクシミリ、プリンター等に用いられる帯電、除電ブラシ、クリーナーブラシ等で使用する際に要求される、電気抵抗値が５×１０10 〜５×１０13 Ω／ｃｍの領域においては、安定した導電性能を得ることは非常に困難であった。
【００２３】
本発明においては、導電成分であるカーボンブラックを使用する代わりに、親水基であるポリアルキレングリコールを含有させることにより、電気抵抗値が５×１０10 〜５×１０13Ω／ｃｍの領域で安定した電気抵抗値を有する導電性ポリエステル繊維を得ることができるものである。
【００２４】
なお、本発明における導電性ポリエステル繊維の電気抵抗値は、繊維の糸長方向に１００ｍ毎に長さ１０ｃｍの試験片を20個採取し、この１０ｃｍの試験片の間(両端間)に500Ｖの電圧をかけて、測定環境20℃、20％ＲＨの条件下、東亜電波工業社製の抵抗値測定機「SM-10E」を使用して測定する。そして、試験片20個の平均値とする。
【００２５】
また、本発明における導電性ポリエステル繊維の長手方向の電気抵抗値のバラツキを示す指標である標準偏差は、上記のようにして試験片を５００個（５００ポイントとは試験片５００個で）採取し、上記と同様にして電気抵抗値を測定し、標準偏差を算出するものである。
【００２６】
ポリエステルＡにおけるポリアルキレングリコールの含有量が１０質量％未満であると、親水基が不足するため、電気抵抗値が高くなり、５×１０10〜５×１０13 Ω／ｃｍの範囲のものが得られない。
【００２７】
一方、ポリエステルＡにおけるポリアルキレングリコールの含有量が３０質量％を超えると、ポリエステル繊維中の親水基量が多くなりすぎるために、水分依存性が高くなり、繊維の長手方向の電気抵抗値のバラツキ（標準偏差）が0.3を超えるものとなる。
さらには、融点が著しく低下し、耐熱性に劣るものとなるばかりではなく、操業性も悪化する。
【００２８】
そして、ポリエステルＡ中には５−アルカリ金属スルホイソフタル酸成分を０．３〜６．０モル％共重合していることが好ましい。上記成分を共重合することにより、さらに電気抵抗値が安定したものとなる。
【００２９】
すなわち、５−アルカリ金属スルホイソフタル酸成分の極性基をポリエステルＡに共重合させることにより、繊維中に水分を取り込みやすくすることができるため、安定した電気抵抗値とすることができる。
【００３０】
５−アルカリ金属スルホイソフタル酸成分の共重合量としては、０．３モル％未満であると、極性基の効果が少なくなる。一方、６．０モル％を超えると、ポリエステルＡが増粘されるため、操業性が悪くなるばかりでなく、繊維強度が著しく低下する。
【００３１】
５−アルカリ金属スルホイソフタル酸成分として用いられている化合物の中で特に好ましいものとしては、3,5-ジ〔カルボメトキシ〕ベンゼンスルホン酸ナトリウム(またはカリウムもしくはリチウム)、3,5-ジ〔β-ヒドロキシエトキシカルボニル〕ベンゼンスルホン酸ナトリウム〔またはカリウムもしくはリチウム)等を挙げることができる。
【００３２】
また、本発明のポリエステルＡ中には、結晶性を向上させるために、タルクやマイカ等の結晶核剤を添加してもよい。
【００３３】
さらには、本発明の効果を損なわない範囲でならば、本発明の導電性ポリエステル繊維中に第三成分が含有（共重合やブレンド）されていてもよい。このような第三成分としては、フタル酸、イソフタル酸、5-アルカリ金属イソフタル酸、ナフタレンジカルボン酸、ジフェニルジカルボン酸、ジフェノキシエタンジカルボン酸、アジピン酸、セバシン酸、アゼライン酸、デカンジカルボン酸、シクロヘキサンジカルボン酸等のジカルボン酸成分が挙げられる。そして、これらは一種を単独で用いてもよいし、二種以上を併用してもよい。
【００３４】
そして、本発明の導電性ポリエステル繊維は、カーボンブラックを含有しないことが好ましい。カーボンブラックは、一次粒径は小さいものの、2次凝集やストラクチャー構造を呈することにより、実粒径は大きくなる。このため、操業性が著しく悪くなる等の問題があり、特に、単糸繊度が2dtex以下の繊維を得ることは困難となる。
【００３５】
したがって、本発明の導電性ポリエステル繊維は、単糸繊度が2dtex以下のものを操業性よく得ることができ、さらには、色調も非常に良好なものとなり、染色が可能であり、あらゆる用途に使用可能となる。
【００３６】
中でも本発明の導電性ポリエステル繊維は、繊維の色調を示すL値が50以上であることが好ましく、中でも60以上であることが好ましい。本発明におけるＬ値とは、本発明の導電性ポリエステル繊維を筒編して、MINORUTA社製色彩色差計 CR-300にて測定するものである。Ｌ値が50未満であると、色調に劣るものとなり、染色が困難となるため多用途で使用し難いものとなる。
【００３７】
本発明の導電性ポリエステル繊維は、電子写真記録方式の乾式複写機やファクシミリ、プリンター等の分野において、帯電ブラシや除電ブラシ、クリーニングブラシ等に使用することが好ましく、このため、得られる画質や製糸性の面から、単糸繊度は０．５〜４．０デシテックスとすることが好ましい。中でも単糸繊度１．５〜３．５デシテックスとすることが好ましい。
また、単糸数は特に限定するものではないが、１０〜２００とすることが好ましい。
【実施例】
【００３８】
次に、実施例により本発明をさらに具体的に説明する。実施例中の各種の値の測定方法、評価方法は以下の通りである。
１．電気抵抗値
上記の方法で測定した。
２．電気抵抗値のバラツキ（標準偏差）
上記の方法で測定した。
３．色調（Ｌ値）
上記の方法で測定した。
４．操業性
24時間連続して紡糸を行い、この間の切れ糸回数（一錘あたり）により以下のように３段階で評価した。
○：切糸なし
△：切糸１〜２回
×：切糸３回以上
【００３９】
実施例１
ビス（β−ヒドロキシエチル）テレフタレート及びその低重合体（ＢＨＥＴ）の存在するエステル化反応缶に、モル比１／1.6 のテレフタル酸とエチレングリコールとのスラリーを連続的に供給し、温度 250℃、圧力0.05ｋｇ／ｃｍ2 、滞留時間８時間の条件でエステル化反応を行い、エステル化反応率が95％のＢＨＥＴを連続的に得た。このＢＨＥＴ50ｋｇを重合槽に移送し、数平均分子量が6000であるポリエチレングリコールと5-スルホイソフタル酸ナトリウムを添加した後、275 ℃に加熱し、触媒として三酸化アンチモンを及びリン化合物としてリン酸トリエチルを添加し、常法により減圧下で重縮合反応を行い、ポリエステルＡを得た。ポリエステルＡは、極限粘度（フェノールと四塩化エタンとの等質量混合液を溶媒とし、温度20℃で測定した）0.64のポリエチレングリコールを15質量％含有し、5-スルホイソフタル酸ナトリウムが、1mol共重合されたポリエチレンテレフタレートであり、常法によりチップ化した。
上記チップを常法により乾燥した後、270℃の押出機に供給し、通常の溶融紡糸装置（紡糸口金には孔径0.25ｍｍの紡糸孔36個が穿設）を用いて溶融紡糸を行った。紡糸された糸条を空気流により冷却し、オイリング装置を通過させて０．５質量％の付着量となるように油剤を付与した。続いて、速度800ｍ/minのローラで引き取り、捲取機にて巻き取り、２６４dtex／３６ｆの未延伸糸を得た。そして、この未延伸糸を９５℃の熱ローラ間で２．６４倍に延伸し、さらに、１８０℃のヒートプレートで熱処理を行った後に巻き取り、１００dtex／３６fの導電性ポリエステル繊維を得た。
【００４０】
実施例２〜３、比較例１〜３
ポリエステルＡ中のポリエチレングリコールの含有量を表１に示すように変更した以外は実施例１と同様に行った。
【００４１】
実施例４〜５
ポリエステルＡ中の5-スルホイソフタル酸ナトリウムの含有量を表１に示すように変更した以外は実施例２と同様に行った。
【００４２】
実施例６
孔径0.2ｍｍの紡糸孔72個が穿設された紡糸口金を使用した以外は、実施例１と同様に行った。
【００４３】
実施例７
吐出量を変更し、５６dtex／７２f の導電性ポリエステル繊維を得た以外は、実施例１と同様に行った。
【００４４】
比較例４
常法により重縮合反応を行って得た、極限粘度0.68のポリエチレンテレフタレートチップにカーボンブラックを20質量％となるように溶融混練し、常法によりチップ化し、導電性チップを得た。導電性チップを常法により乾燥した後、実施例７と同様にして、５６dtex／７２fの導電性ポリエステル繊維を得た。
【００４５】
実施例１〜７、比較例１〜４で得られた導電性ポリエステル繊維の特性値及び評価を表１に示す。
【００４６】
【表１】
0004825042.tif 000002
【００４７】
表１から明らかなように、実施例１〜７で得られた導電性ポリエステル繊維は、操業性よく得ることができ、５×１０10〜５×１０13Ω／ｃｍの範囲の電気抵抗値を有し、かつ電気抵抗値のバラツキも小さいものであり、安定した導電性能を有するものであった。さらにはＬ値も50以上であり、色調にも優れていた。
一方、比較例１の導電性ポリエステル繊維は、ポリエステルＡ中のポリエチレングリコールの含有量が少ないために、導電性能が乏しく、測定不可能であった。比較例２の導電性ポリエステル繊維は、ポリエステルＡ中のポリエチレングリコールの含有量が多いため、電気抵抗値のバラツキが大きいものとなった。比較例３の導電性ポリエステル繊維は、ポリエステルＡ中のポリエチレングリコールの含有量が多すぎたため、操業性が悪かったばかりでなく、電気抵抗値のバラツキも大きいものとなった。比較例４の導電性ポリエステル繊維は、カーボンブラックを含有するものであったため、Ｌ値が低く、色調に劣るものであり、また、操業性も悪かった。